(57)【要約】【課題】  耐高温エロージョン摩耗性を向上させるために、硬度、高温下での硬度（高温硬度）、耐摩耗性、耐熱衝撃性（耐熱サイクル特性）、および耐食性に優れる溶射用Ｃｏ基自溶合金粉末を提供する。【解決手段】  アトマイズ法により作製され、Ｃｏ基自溶合金の粒子内部に、粒径５μｍ以下のクロムカーバイドが均一に析出させられている溶射用Ｃｏ基自溶合金である。具体的には、前記Ｃｏ基自溶合金の組成は、２．５質量％〜４．５質量％のＣと、２．０質量％〜４．０質量％のＳｉと、３０．０質量％〜４２．０質量％のＣｒと、１．５質量％〜４．０質量％のＢとを含み、残部がＣｏおよび不可避的不純物である。さらに、７．０質量％以下のＷと、１５．０質量％以下のＮｉと、５．０質量％以下のＦｅを含みうる。【選択図】  なし【特許請求の範囲】
【請求項１】
ＣｒおよびＣを含むＣｏ基自溶合金であって、アトマイズ法により作製され、該Ｃｏ基自溶合金の粒子内部に、粒径５μｍ以下のクロムカーバイドが均一に析出させられていることを特徴とする溶射用Ｃｏ基自溶合金。
【請求項２】
２．５質量％〜４．５質量％のＣと、２．０質量％〜４．０質量％のＳｉと、３０．０質量％〜４２．０質量％のＣｒと、１．５質量％〜４．０質量％のＢとを含み、残部がＣｏおよび不可避的不純物である請求項１に記載の溶射用Ｃｏ基自溶合金粉末。
【請求項３】
２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷを含み、残部がＣｏおよび不可避的不純物である請求項１に記載の溶射用Ｃｏ基自溶合金粉末。
【請求項４】
２．５質量％〜４．５質量％のＣと、２．０質量％〜４．０質量％のＳｉと、３０．０質量％〜４２．０質量％のＣｒと、１．５質量％〜４．０質量％のＢと、１５．０質量％以下のＮｉを含み、残部がＣｏおよび不可避的不純物である請求項１に記載の溶射用Ｃｏ基自溶合金粉末。
【請求項５】
２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、１５．０質量％以下のＮｉを含み、残部がＣｏおよび不可避的不純物である請求項１に記載の溶射用Ｃｏ基自溶合金粉末。
【請求項６】
２．５質量％〜４．５質量％のＣと、２．０質量％〜４．０質量％のＳｉと、３０．０質量％〜４２．０質量％のＣｒと、１．５質量％〜４．０質量％のＢと、５．０質量％以下のＦｅを含み、残部がＣｏおよび不可避的不純物である請求項１に記載の溶射用Ｃｏ基自溶合金粉末。
【請求項７】
２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、５．０質量％以下のＦｅを含み、残部がＣｏおよび不可避的不純物である請求項１に記載の溶射用Ｃｏ基自溶合金粉末。
【請求項８】
２．５質量％〜４．５質量％のＣと、２．０質量％〜４．０質量％のＳｉと、３０．０質量％〜４２．０質量％のＣｒと、１．５質量％〜４．０質量％のＢと、１５．０質量％以下のＮｉと、５．０質量％以下のＦｅを含み、残部がＣｏおよび不可避的不純物である請求項１に記載の溶射用Ｃｏ基自溶合金粉末。
【請求項９】
２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、１５．０質量％以下のＮｉと、５．０質量％以下のＦｅを含み、残部がＣｏおよび不可避的不純物である請求項１に記載の溶射用Ｃｏ基自溶合金粉末。
【請求項１０】
５μｍ〜３０μｍ、５μｍ〜３８μｍ、５μｍ〜４５μｍ、１５μｍ〜４５μｍ、２０μｍ〜５３μｍ、４５μｍ〜１０６μｍおよび４５μｍ〜１２５μｍのいずれかから選択される粒度範囲に整粒されていることを特徴とする請求項１〜９のいずれかに記載の溶射用Ｃｏ基自溶合金粉末。
【請求項１１】
Ｃｒ、ＣおよびＣｏを含む構成元素を所望比率で混合し、得られた混合物を溶解し、得られた溶融物を、アトマイズ法により、粒子内部に粒径５μｍ以下のクロムカーバイドを析出させることを特徴とするＣｏ基自溶合金粉末の製造方法。
【発明の詳細な説明】
【技術分野】
【０００１】
本発明は、溶射用Ｃｏ基自溶合金粉末に関し、特に、アトマイズ法により作成される溶射用Ｃｏ基自溶合金粉末に関する。
【背景技術】
【０００２】
予め金属を溶射し溶射皮膜を形成することにより、損傷を予防し、あるいは損傷部へ事後的に金属を溶射し溶射皮膜を形成することにより、損傷部を回復させている。この溶射は、例えば、当該部位に半溶融状態の金属粉末を吹き付け、当該部位表面に溶射皮膜を形成させるものであり、その簡便な作業性と硬質皮膜の形成が容易なことから、損傷対策の最も有力な手段の一つとして多用されている。
【０００３】
近時、発電設備のボイラーチューブなど、耐熱性、耐食性および耐摩耗性が求められる分野においても、前述した溶射皮膜の形成による損傷予防や損傷部の回復が適用されるようになってきている。
【０００４】
ちなみに、ボイラーチューブとは、火力発電所やゴミ焼却炉、製鉄所のコークス乾式消火設備などにおいて廃熱回収に用いられるものであり、チューブ外部に高温燃焼ガスを通過させる一方、チューブ内部に不活性ガスを通過させ、燃焼ガスの保有する熱を不活性ガスに移行させるために用いられるものである。なお、昇温された不活性ガスはボイラーに送られ、ボイラーで不活性ガスと水とが熱交換される。発生した高温で高圧の蒸気は発電機のタービンを回すために用いられる。
【０００５】
ボイラーチューブは、高温燃焼ガスによる腐食に加え、加熱された粉塵によるエロージョン摩耗を受けるため、耐熱性、耐摩耗性、および耐熱衝撃性が必要とされている。
【０００６】
ボイラーチューブの表面に溶射される材料としては、クロムカーバイド・ニッケルクロム（Ｃｒ3Ｃ2−ＮｉＣｒ）サーメットやＮｉ基自溶合金（ＪＩＳ  ＳＦＮｉ４種、または５種）などが使用されている。
【０００７】
Ｃｒ3Ｃ2−ＮｉＣｒやタングステンカーバイト・コバルト（ＷＣ−Ｃｏ）などのサーメットは、微細で硬度および融点の高いＣｒ3Ｃ2またはＷＣ一次粒子と、そのバインダー的役割を担うＮｉ−Ｃｒ合金やＣｏとから構成される。
【０００８】
このようなサーメットの粉末を製造するには、造粒−焼結法が多用されている。造粒−焼結法とは、ＷＣやＣｒ3Ｃ2などの数μｍ以下の一次粒子と、ＣｏやＮｉ−Ｃｒ合金などの粉末（バインダー）とを、溶媒中で混練してスラリー状とし、得られたスラリーをスプレードライヤーにより噴霧して球形状とした後、溶媒を気化させ、焼結することにより粉末を得る。得られた粉末は、一次粒子が凝集結合した多孔質な二次粒子からなり、バインダーが溶融する温度で溶射が可能なため、高融点の元素を一次粒子として多量に添加できる反面、溶射皮膜の組成は、マトリックスとなるバインダー中に一次粒子が点在する不均一なものとなる。
【０００９】
こうしたサーメット粉末を用いて溶射皮膜を得るには、５μｍ〜５３μｍ前後の微細な粒度範囲に整粒したサーメット粉末を、高速ガス炎溶射法、またはプラズマ溶射法などの溶射法により、高速で母材に衝突させる。得られる溶射皮膜は、緻密で耐摩耗性に優れたものとなる。
【００１０】
しかし、得られた溶射皮膜は、溶射時の衝突圧力により、サーメット粉末と母材との機械的結合を主とするため、自溶合金を用いて得た皮膜と比べ、粒子間結合力が低く、特に熱衝撃により、割れや剥離を生じやすいという問題がある。
【００１１】
一方、自溶合金粉末は、ＢやＳｉなどのフラックス成分を含むことを特徴としたＮｉ基またはＣｏ基の合金粉末であり、主として、原料を溶解炉で溶融して得た溶湯を、タンディッシュを介して、流量および流速を調整しつつ、高圧の水または不活性ガスと接触させ、粉砕および急速凝固させて、合金粉末を得る方法、いわゆるアトマイズ法で製造される。
【００１２】
この自溶合金粉末を溶射した後、溶射部に熱を加えて再溶融処理を行うことにより、粒子間結合力が向上し、母材−皮膜界面に拡散層が形成される。このため、得られる溶射皮膜の皮膜密度が高くなり、密着強度（耐剥離性）、および耐衝撃性に優れる溶射皮膜を得ることができる。
【００１３】
再溶融処理が行われることからも明らかなように、従来、公知の自溶合金は耐熱性が低いことが課題の一つであるが、Ｎｉ基よりもＣｏ基とした場合の方が耐熱性が向上する。また、この耐熱性のさらなる向上を目的としたＣｏ基合金として２．５Ｃ−３０Ｃｒ−１２Ｗ−残Ｃｏ等が知られている。
【００１４】
しかしながら、公知の自溶合金粉末を用いて得た溶射皮膜では、高温下での硬度低下が大きく、そのため、適用される設備等において燃焼ガスの温度を低く抑える必要がある。前述した発電設備では、発電効率を向上させ、かつ、ダイオキシンの発生を抑制するために、燃焼ガスの高温化および高圧化の要求があるが、従来の自溶合金粉末では該要求に応えられないという問題がある。
【００１５】
こうした問題を解決すべく提案されたものとして、特開平０８−３１１６３０号公報に、Ｎｉ基自溶合金粉末に、ＷＣを混合した材料が記載されている。
【００１６】
ＷＣは、自溶合金との比重差により不均一分布とならないようにするため、ＷＣ−ＣｏやＷＣ−ＮｉＣｒなどのサーメットの状態で、自溶合金粉末に近い粒径で混合される。得られた混合粉末を用いて形成された溶射皮膜は、自溶合金マトリックス中にＷＣ系サーメット粒子が点在した状態を呈する溶射皮膜となる。この溶射皮膜では、ＷＣ系粒子の存在により耐摩耗性が通常の自溶合金よりも向上しているものの、耐熱性はマトリックスである自溶合金の特性を反映し、低い値となっている。
【００１７】
【特許文献１】特開平０８−３１１６３０号公報
【発明の開示】
【発明が解決しようとする課題】
【００１８】
本発明は上記の問題に鑑みて行われたものであり、耐高温エロージョン摩耗性を向上させるために、硬度、高温下での硬度（高温硬度）、耐摩耗性、耐熱衝撃性（耐熱サイクル特性）、および耐食性に優れる溶射用Ｃｏ基自溶合金粉末の提供を目的とする。
【課題を解決するための手段】
【００１９】
本発明の溶射用Ｃｏ基自溶合金は、ＣｒおよびＣを含むＣｏ基自溶合金であって、アトマイズ法により作製され、該Ｃｏ基自溶合金の粒子内部に、粒径５μｍ以下のクロムカーバイドが均一に析出させられている。
【００２０】
本発明の溶射用Ｃｏ基自溶合金粉末は、Ｃｒ、ＣおよびＣｏを含む構成元素を所望比率で混合し、得られた混合物を溶解し、得られた溶融物を、アトマイズ法により、粒子内部に粒径５μｍ以下のクロムカーバイドを析出させることにより得られる。
【００２１】
具体的には、前記Ｃｏ基自溶合金の組成は、２．５質量％〜４．５質量％のＣと、２．０質量％〜４．０質量％のＳｉと、３０．０質量％〜４２．０質量％のＣｒと、１．５質量％〜４．０質量％のＢとを含み、残部がＣｏおよび不可避的不純物である。
【００２２】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷを含み、残部がＣｏおよび不可避的不純物であることが好ましい。
【００２３】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、１５．０質量％以下のＮｉを含み、残部がＣｏおよび不可避的不純物であることが好ましい。
【００２４】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、１５．０質量％以下のＮｉを含み、残部がＣｏおよび不可避的不純物であることが好ましい。
【００２５】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、５．０質量％以下のＦｅを含み、残部がＣｏおよび不可避的不純物であることが好ましい。
【００２６】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、５．０質量％以下のＦｅを含み、残部がＣｏおよび不可避的不純物であることが好ましい。
【００２７】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、１５．０質量％以下のＮｉと、５．０質量％以下のＦｅを含み、残部がＣｏおよび不可避的不純物であることが好ましい。
【００２８】
あるいは、前記組成は、２．５質量％〜４．５質量％のＣと、２．０質量％〜４．０質量％のＳｉと、３０．０質量％〜４２．０質量％のＣｒと、１．５質量％〜４．０質量％のＢと、７．０質量％以下のＷと、１５．０質量％以下のＮｉと、５．０質量％以下のＦｅを含み、残部がＣｏおよび不可避的不純物であることが好ましい。
【００２９】
さらに、該溶射用Ｃｏ基自溶合金粉末は、５μｍ〜３０μｍ、５μｍ〜３８μｍ、５μｍ〜４５μｍ、１５μｍ〜４５μｍ、２０μｍ〜５３μｍ、４５μｍ〜１０６μｍおよび４５μｍ〜１２５μｍのいずれかから選択される粒度範囲に整粒されていることが好ましい。
【発明の効果】
【００３０】
本発明の溶射用Ｃｏ基自溶合金粉末を溶射し、再溶融処理して得られる溶射皮膜は、ＪＩＳ  ＳＦＮｉ５種、ＳＦＣｏ２種、ＳＦＷＣ１種、同２種相当の自溶合金、Ｃｒ3Ｃ2−ＮｉＣｒサーメットを用いて同様にして得られる皮膜と比較して、硬度、高温硬度、耐摩耗性、耐熱衝撃性（耐熱サイクル特性）、および耐食性のいずれもが、同等、またはそれ以上であり、優れた耐高温エロージョン摩耗性を有する。
【発明を実施するための最良の形態】
【００３１】
本発明者らは、前記課題を解決すべく鋭意研究を重ねた結果、ＣｒおよびＣを含むＣｏ基自溶合金をアトマイズ法により作製し、この合金粒子内部に粒径５μｍ以下の微細なＣｒ3Ｃ2やＣｒ7Ｃ3などのクロムカーバイドを均一に析出させることにより、この合金粉末を用いて得た溶射皮膜が、従来から公知の自溶合金粉末または自溶合金と、Ｃｒ3Ｃ2系サーメット、またはＷＣ系サーメットとを混合して得られる粉末を用いて得た溶射皮膜と、同等以上の硬度、高温硬度、耐摩耗性、耐熱衝撃性、および耐食性を示すことを見出し、本発明を完成するに至った。
【００３２】
すなわち、本発明において、クロムカーバイドの配合方法を、Ｃｒ3Ｃ2を一次粒子とするＣｒ3Ｃ2−ＮｉＣｒなどのサーメットとして、残部の自溶合金成分と混合するのではなく、構成元素を所望比率で混合し、得られた混合物を溶解し、得た溶融物を、アトマイズ法により、粒子内部に粒径５μｍ以下の微細なクロムカーバイドが析出したＣｏ基自溶合金粉末を得る点に特徴がある。
【００３３】
本発明の溶射用粉末中には、クロムカーバイドが微細に析出しているため、溶射被膜中にはクロムカーバイドが、微細かつ均一に分散されており、被膜表面に占めるクロムカーバイドの面積比は、組成比（ａｔ％）に近くなっている。対して、クロムカーバイドをＣｒ3Ｃ2−ＮｉＣｒなどのサーメットとして残部の自溶合金との混合により添加した場合は、クロムカーバイドが、粗大かつ球状のサーメット粒子として存在するため、皮膜表面における露出量は少なく、被膜表面に占める面積比は、本発明よりも低くなる。この被膜表面におけるクロムカーバイドの面積比が高いほど、被膜特性は高くなると共に、後者の混合法では、マトリックス部分の被膜特性が、従来の自溶合金と同等（または、Ｃｒ、Ｃ量の低下により、従来を下回る）であるため、サーメット粒子との被膜特性の差異から、自溶合金マトリックスから優先的に摩耗や腐蝕などの損傷が生じ、これにより露出したサーメット粒子が、相手部品との接触により欠落するため、寿命についても短くなる。
【００３４】
こうして得た合金粉末を用いて溶射皮膜を形成すれば、得られた溶射皮膜は、従来と同等以上の硬度、高温硬度、耐摩耗性および耐食性を有し、優れた耐高温エロージョン摩耗性を有する。
【００３５】
本発明における構成成分について、以下に、それぞれの成分に係る限定理由を説明する。
【００３６】
Ｃ
Ｃの含有量は、２．５質量％〜４．５質量％が好ましい。
【００３７】
Ｃは、主にＣｒと結合して、複炭化物を形成することにより、溶射皮膜の硬度、および耐摩耗性の向上に寄与すると共に、材料の融点を低下させ、再溶融処理を容易にする元素である。Ｃの含有量が２．５質量％未満になると、得られる合金粉の融点が高くなり、溶射して得られた溶射皮膜の再溶融処理が困難となる。また、得られる溶射皮膜がポーラスとなるばかりか、溶射皮膜中に晶出する複炭化物の量が少なくり、十分な耐摩耗性が得られない。Ｃの含有量が４．５質量％を超えると、硬度が過度に高くなると共に、靭性が低下し、加工時や使用時にクラックが発生しやすくなる。
【００３８】
Ｃｒ
Ｃｒの含有量は、３０質量％〜４２質量％が好ましい。
【００３９】
Ｃｒは、Ｃと結合して複炭化物を形成し、また、Ｂと結合して複硼化物を形成して、溶射皮膜の硬度を高め、耐熱性、耐食性および耐磨耗性を著しく向上させる効果を持つ元素である。Ｃｒの含有量は、３０質量％未満では、複炭化物や複硼化物の形成が不充分で、前記特性が充分に得られず、また、４２質量％を超えると、得られる溶射皮膜の靱性が低下したり、融点が上昇したり、自溶性の低下をもたらしたりするとともに、加工面にブローホール等の欠陥を招き易くなる。
【００４０】
Ｓｉ
Ｓｉの含有量は、２．０質量％〜４．０質量％が好ましい。
【００４１】
Ｓｉは、後述するＢと共に、溶射用の自溶合金材料として重要な元素であり、再溶融処理時には、脱酸材として溶射皮膜中の酸化物や気孔を低減させて、耐衝撃性を向上させると共に、合金粉末に自溶性を付与する効果を持つ。加えて、マトリックス中に固溶して、得られる溶射皮膜の硬さや耐摩耗性の向上に寄与する。Ｓｉの含有量は、２．０質量％未満では、前記効果が充分に得られず、また、４．０質量％を超えると、硬くなりすぎて脆くなり、加工時や使用時にクラックが発生しやすくなる。
【００４２】
Ｂ
Ｂの含有量は、１．５質量％〜４．０質量％が好ましい。
【００４３】
Ｂは、前述のＳｉと同様、溶射用自溶合金材料にとって重要な元素であり、溶射後に行う再溶融処理により、溶射皮膜の耐衝撃性を向上させると共に、合金粉末に自溶性を付加する。加えて、Ｃｒと結合して、Ｃｒ−Ｂ系複硼化物を形成して、溶射皮膜全体の硬度を高め、耐摩耗性の向上に寄与する。Ｂの含有量が１．５質量％未満では、前記複硼化物の形成量が少ないために、充分な効果が得られず、また、４．０質量％を超えると、複硼化物の形成量が過多となり、溶射皮膜の靭性が低下する。
【００４４】
Ｃｏ
Ｃｏは、本発明の耐熱・耐摩耗自溶合金材料のマトリックスを形成する元素であり、Ｎｉベースとした場合よりも、耐熱性および耐食性をさらに高めることができる。
【００４５】
Ｗ
前述の組成の合金粉末の特性を、より向上させるために、さらにＷを添加することが可能である。Ｗを添加する場合には、Ｗの含有量は、７．０質量％以下となるようにすることが好ましい。
【００４６】
Ｗは、Ｃｒ同様、Ｃと結合して複炭化物を形成し、また、ＢおよびＣｒと結合して、Ｗ−ＢまたはＣｒ−Ｗ−Ｂ系複硼化物を形成することにより、耐食性および耐摩耗性を向上させる元素であり、この効果を目的として添加することが可能である。しかし、Ｗの含有量が７．０質量％を超えると、得られる溶射皮膜の融点が高く、再溶融処理が困難となる。
【００４７】
Ｎｉ
また、さらに溶射皮膜の靭性および再溶融処理性をより向上させる目的として、Ｎｉを添加することが可能である。Ｎｉを添加する場合には、Ｎｉの含有量は、１５．０質量％以下となるようにすることが好ましい。
【００４８】
Ｎｉの含有量が１５．０質量％を超えると、得られる溶射皮膜の硬さが低下すると共に、耐食性および耐摩耗性の劣化をもたらす。
【００４９】
Ｆｅ
また、さらに皮膜全体の強度より向上させる目的として、Ｆｅを添加することが可能である。Ｆｅを添加する場合には、Ｆｅの含有量は、５．０質量％以下となるようにすることが好ましい。
【００５０】
Ｆｅの含有量が５．０質量％を超えると、得られる溶射皮膜の硬さが低下し、耐摩耗性の劣化をもたらす。
【００５１】
前述のように、本発明組成範囲内で調合された混合物は、いったん、溶解されて溶融物とされる。そして、例えばガスアトマイズ法や水アトマイズ法により、粉末とされる。これらのアトマイズ法では、アトマイズ条件により、具体的には溶融物と気体や液体との比率を変化させることにより、得られる粉末の粒度を調整することが可能であり、求める粒径の範囲で、粉末が得られる条件を、予め選定しておくことは、当業者が容易になし得ることである。また、得られた粉末を篩い分けして、選別して、溶射方法に適した粒度範囲とすることも、当業者が当然になし得ることである。
【００５２】
本発明の溶射用Ｃｏ基自溶合金粉末の分級粒度範囲は、使用する溶射ガンの種類により異なるが、パウダーガンおよびプラズマ溶射ガンを使用する場合には、４５μｍ〜１０６μｍまたは４５μｍ〜１２５μｍが適当であり、高速ガス炎溶射法および減圧プラズマ溶射法には、５μｍ〜３０μｍ、５μｍ〜３８μｍ、５μｍ〜４５μｍ、１５μｍ〜４５μｍ、または２０μｍ〜５３μｍが適切である。これらの粉末が、それぞれの粒度範囲よりも粗い場合には、溶射により緻密な溶射皮膜を形成させることが困難であり、硬度の低い溶射皮膜しか得られない。また、それぞれの範囲よりも粒度が微細である場合には、粉末の流動性が低下するとともに、受熱効率の高い微細粉末が溶融して、溶射ガンのノズル内面に堆積するために、溶射作業性が著しく損なわれる。
【実施例】
【００５３】
［実施例１］
まず、表１に示した組成となるように配合した原料を、高周波誘導真空溶解炉を用いて溶解した。得られた約１６５０℃の溶湯を、水アトマイズ法によって合金粉末にした。得られた合金粉末を、熱風乾燥後、振動式分級機にて４５μｍ〜１０６μｍに分級し、溶射用Ｃｏ基自溶合金粉末を作製した。得られた合金粉末の化学組成および分級粒度範囲を、表１に示した。
【００５４】
次に、得られた合金粉末を用いて、パウダーガンの一種である粉末式フレーム溶射ガンにより、ＳＳ４００軟鋼板上に溶射して、厚さ３ｍｍの溶射皮膜を得た。その後、燃焼炎トーチ（酸素−アセチレンバーナ）にて、溶射皮膜を１０００℃以上に加熱し、再溶融処理を施した。このようにしてＣｏ基自溶合金皮膜を形成し、さらに、得られた溶射皮膜の表面を、切削および研磨することにより平滑にし、試験片を作製した。得られた試験片の皮膜の硬度（室温）、高温硬度、耐摩耗性、耐熱衝撃性、および耐食性の測定結果を、表２に示した。
【００５５】
なお、硬度は、ロックウエル硬度計（Ｃスケール）とビッカース硬度計（荷重：１．０ｋｇｆ）で行った。
【００５６】
高温硬度は、試験片を加熱し、ビッカース硬度計（荷重：０．３ｋｇｆ）により、２００℃、４００℃、６００℃で測定した。
【００５７】
摩耗試験は、スガ式往復運動摩耗試験機を用い、荷重：３．０ｋｇｆ、往復回数（ＤＳ）：１６００回、相手材：ＳｉＣ＃３２０研磨紙とし、JIS H 8503（めっきの耐摩耗性試験方法）の第９項（往復運動摩耗試験法）に規定された試験方法に準じて、耐摩耗量（ＤＳ／ｍｇ）を測定した。
【００５８】
耐熱衝撃性は、熱サイクル試験で評価した。熱サイクル試験は、試験片を６００℃の電気炉中に３０分間保持した後、水中で急冷する熱サイクルを繰り返し、２０回行い、１回ごとに溶射皮膜に生ずる亀裂や剥離の有無を、目視およびカラーチェックにより、観察した。
【００５９】
腐食試験は、５０質量％となるように蒸留水で希釈した塩酸を、５０℃に保ち、皮膜部のみが露出するようにシリコン樹脂に埋め込んだ試験片を、１時間、浸積し、試験前後の腐食減量を被膜面積で除することにより、耐食性（ｇ／ｍ2／ｈｒ）を測定した。結果を、表２に示す。
【００６０】
［実施例２〜６］
表１に示したように構成元素および配合割合を変えた以外は、実施例１と同様にして、溶射用Ｃｏ基自溶合金粉末を得た。化学組成および分級粒度範囲を、表１に示した。
【００６１】
次に、実施例１と同様に、試験片を作製し、溶射皮膜の諸特性を評価した。得られた結果を、表２に示した。
【００６２】
［実施例７］
実施例１で得た溶射用Ｃｏ基自溶合金粉末を、篩い分けして２０〜５３μｍの分級粒度範囲とした。
【００６３】
次に、高速ガス炎溶射法（燃料：ケロシン−酸素）により、ＳＳ４００軟鋼板上に、厚さ１ｍｍの溶射皮膜層を形成した。その後、燃焼炎トーチ（酸素−アセチレンバーナ）にて、溶射皮膜を１０００℃以上に加熱し、再溶融処理を施した。
【００６４】
次に、実施例１と同様に、試験片を作製し、溶射皮膜の諸特性を評価した。得られた結果を、表２に示した。
【００６５】
［比較例１］
市販のＪＩＳ  ＳＦＮｉ５種相当の溶射用自溶合金溶射用粉末を入手した。化学組成および分級粒度範囲を、表１に示した。
【００６６】
次に、実施例１と同様に、試験片を作製し、溶射皮膜の諸特性を評価した。得られた結果を、表２に示した。
【００６７】
［比較例２］
市販のＳＦＣｏ２種相当の溶射用自溶合金溶射用粉末を入手した。化学組成および分級粒度範囲を、表１に示した。
【００６８】
次に、実施例１と同様に、試験片を作製し、溶射皮膜の諸特性を評価した。得られた結果を、表２に示した。
【００６９】
［比較例３］
市販のＳＦＷＣ１種相当の溶射用自溶合金溶射用粉末を入手した。化学組成および分級粒度範囲を、表１に示した。
【００７０】
次に、実施例１と同様に、試験片を作製し、溶射皮膜の諸特性を評価した。得られた結果を、表２に示した。
【００７１】
［比較例４］
市販のＳＦＷＣ２種相当の溶射用自溶合金溶射用粉末を入手した。化学組成および分級粒度範囲を、表１に示した。
【００７２】
次に、実施例１と同様に、試験片を作製し、溶射皮膜の諸特性を評価した。得られた結果を、表２に示した。
【００７３】
［比較例５］
市販のＣｒ3Ｃ2−ＮｉＣｒサーメット溶射用粉末を入手し、２０μｍ〜５３μｍの粒度範囲で分級した。化学組成および分級粒度範囲を、表１に示した。
【００７４】
次に、高速ガス炎溶射法（燃料：ケロシン−酸素）により、ＳＳ４００軟鋼板上に、厚さ１ｍｍの溶射皮膜層を形成した。
【００７５】
次に、実施例１と同様に、試験片を作製し、溶射皮膜の諸特性を評価した。得られた結果を、表２に示した。
【００７６】
［比較例６］
質量比にて、Ｃ：０．１質量％、Ｓｉ：４．４質量％、Ｃｒ：２１．７質量％、Ｂ：３．６質量％、Ｗ：６．６質量％、Ｎｉ：５．６質量％、残部：Ｃｏとなるように配合した原料を使用し、実施例１と同様にして４５μｍ〜１０６μｍの粒度範囲の合金粉末を得た。得られた合金粉末７０質量部と、市販のＣｒ3Ｃ2−ＮｉＣｒサーメット溶射用粉末を４５μｍ〜１０６μｍの粒度範囲で分級したもの３０質量部とを、混合機に入れ、１時間、撹拌混合した。得られた粉末の化学組成および分級粒度範囲を、表１に示した。
【００７７】
次に、実施例１と同様に、試験片を作製し、溶射皮膜の諸特性を評価した。得られた結果を、表２に示した。
【００７８】
【表１】
2006161131.tif 000002
【００７９】
【表２】
2006161131.tif 000003
【００８０】
以上の結果によれば、本発明による溶射用Ｃｏ基自溶合金粉末を使用して得られた溶射皮膜は、従来、使用されてきた公知の自溶合金溶射皮膜と、同等もしくは上回る高温硬度、耐摩耗性、耐熱衝撃性（耐熱サイクル性）および耐食性を有し、耐高温エロージョン摩耗性を有することが明らかである。